(57)【特許請求の範囲】
【請求項１】
金属ケースと、
前記金属ケース内に配置された多孔質ペレットアノードと、
前記金属ケース内に配置された電解質と、
前記金属ケースの内表面に配置されたカソード素子と、
前記多孔質ペレットアノードに接続された第１のリード電極と、
前記カソード素子に電気的に接続された第２のリード電極と、を備え、
前記カソード素子は、電気泳動電着法によって堆積させたタンタルパウダー単一の均一な層のみからなり、前記電解質によって前記アノードと電気的に接続していること
を特徴とする電解コンデンサ。
【請求項２】
前記カソード素子の厚みは、３ミル（７６．２μｍ）〜２０ミル（５０８μｍ）であることを特徴とする請求項１に記載の電解コンデンサ。
【請求項３】
前記カソード素子は、０．０１［Ｓ／ｃｍ］を超える電気伝導率を有することを特徴とする請求項１又は２に記載の電解コンデンサ。
【請求項４】
前記カソード素子及び前記アノードは前記電解質によって分離されることを特徴とする請求項１〜３のいずれか一項に記載の電解コンデンサ。
【請求項５】
第１の面と対向する第２の面とを有するサブストレートと、
電気泳動電着法によって堆積させたタンタルパウダー単一の均一な層のみからなるカソード素子と、
前記カソード素子に近接して配置されたアノードと、
前記アノードと前記カソード素子との間に配置された電解質と、
を備えることを特徴とする電解コンデンサ。
【請求項６】
電気泳動電着法によって堆積させた単一金属からなる均一な層から形成され、前記第２の面に配置された第２のカソード素子を更に備えることを特徴とする請求項５記載の電解コンデンサ。
【請求項７】
前記サブストレートは、金属製のプリフォームド容器であることを特徴とする請求項５又は６に記載の電解コンデンサ。
【請求項８】
金属ケースと、
前記金属ケースに電気泳動電着法によって堆積させたカソード素子と、を備え、
前記カソード素子はタンタルパウダー単一の均一な層のみからなり、当該カソード素子の厚みは２０ミル（５０８μｍ）未満であることを特徴とする電解コンデンサ。
【請求項９】
前記カソード素子は、０．０１［Ｓ／ｃｍ］を超える電気伝導率を有することを特徴とする請求項８に記載の電解コンデンサ。
【請求項１０】
金属ケースを供給する工程と、
電気泳動電着法により堆積させた、導電性及び選択された厚みを有するタンタルパウダー単一の均一な層のみからなるカソード素子を前記金属ケースに配置する工程と、
前記金属ケース内に多孔質ペレットアノードと電解質とを配置し、この電解質によって前記アノードと前記カソード素子とを電気的に接続する工程と、
を有することを特徴とする電解コンデンサの製造方法。
【請求項１１】
前記カソード素子の厚みは、３ミル（７６．２μｍ）〜２０ミル（５０８μｍ）であることを特徴とする請求項１０に記載の電解コンデンサの製造方法。
【請求項１２】
前記カソード素子は０．０１［Ｓ／ｃｍ］を超える電気伝導率を有することを特徴とする請求項１０又は１１に記載の電解コンデンサの製造方法。
【請求項１３】
第１の面と第２の面とを有する金属のサブストレートと、
前記サブストレートの一方の面上に配置された第１の多孔質ペレットアノードと、
前記サブストレートの他方の面上に配置された第２の多孔質ペレットアノードと、
前記サブストレートの第１の面と前記第１の多孔質ペレットアノードとの間に配置された電解質と、
前記サブストレートの第１の面及び第２の面に配置されたカソード素子と、を備え、
前記カソード素子は、電気泳動電着法によって堆積させたタンタルパウダー単一の均一な層のみによって形成され、前記サブストレートの第１及び第２の面上において前記電解質と接触し、
前記カソード素子は０．０１［Ｓ／ｃｍ］を超える電気伝導率を有することを特徴とする電解コンデンサ。
【請求項１４】
前記カソード素子の厚みは、３ミル（７６．２μｍ）〜２０ミル（５０８μｍ）であることを特徴とする請求項１３に記載の電解コンデンサ。
【請求項１５】
第１の面と第２の面とを有する金属のサブストレートを供給する工程と、
前記金属のサブストレートの各面にカソード素子を形成する工程であって、タンタルパウダー単一の均一な層のみを電気泳動電着法によって前記金属のサブストレートに堆積することによって前記カソード素子を形成する工程と、
前記サブストレートの第１の面に近接するように第１の多孔質ペレットアノードを配置し、前記サブストレートの第２の面に近接するように第２の多孔質ペレットアノードを配置する工程と、
前記サブストレートの各面に電解質を供給して、前記カソード素子と前記アノードとを当該電解質により分離する工程と、を備え、
前記カソード素子は、前記サブストレートの第１及び第２の面上において電解質と接触するように形成され、前記カソード素子は０．０１［Ｓ／ｃｍ］を超える電気伝導率を有することを特徴とする電解コンデンサの製造方法。
【請求項１６】
前記カソード素子の厚みは、３ミル（７６．２μｍ）〜２０ミル（５０８μｍ）であることを特徴とする請求項１５に記載の電解コンデンサの製造方法。
【請求項１７】
第１の面と対向する第２の面とを有し、コンデンサの金属ケースであるサブストレートと、
前記金属ケースの第１の面に電気泳動電着法によって堆積させた一定の厚みのタンタルパウダー単一の均一な層のみによって形成され、０．０１［Ｓ／ｃｍ］を超える電気伝導率を有する第１のカソード素子と、
前記第２の面に電気泳動電着法によって堆積させたタンタルパウダー単一の均一な層のみによって形成され、０．０１［Ｓ／ｃｍ］を超える電気伝導率を有する第２のカソード素子と、
各カソード素子に近接して配置されたアノードと、
各アノードと各カソード素子の間に配置された電解質と、
を備えることを特徴とする電解コンデンサ。
【請求項１８】
前記サブストレートは、金属製のプリフォームド容器であることを特徴とする請求項１７に記載の電解コンデンサ。
【請求項１９】
対向する第１と第２の面を有するサブストレートと、
前記サブストレートの第１の面に配置された第１のカソード素子と、
前記サブストレートの第２の面に配置された第２のカソード素子と、
前記第１のカソード素子に近接して配置されたアノードと、
前記アノードと前記第１のカソード素子の間に配置された電解質とを有し、
前記第１及び第２のカソード素子は、それぞれ、電気泳動電着法によって堆積させた一定の厚みを持つタンタルパウダー単一の均一な層のみから形成され、前記カソード素子は、０．０１［Ｓ／ｃｍ］を超える電気伝導率を有することを特徴とする電解コンデンサ。
【発明の詳細な説明】
【技術分野】
【０００１】
本発明は、湿式電解コンデンサに関するものである。
【背景技術】
【０００２】
カソードとしてカーボンを使用する湿式電解コンデンサにおいては、非常に限られた逆方向電圧や低容量などの制限がある。電気化学カソードを使用する湿式電解コンデンサは、逆方向電圧容量を持たない。タンタルコンデンサの場合には、その電気的・物理的特性により、このような制限に対応可能である。タンタルの使用によって、単位体積当たりの容量は他の物質より大きくなる。湿式タンタルコンデンサにおいては、現在、カソード用のライナー、シリンダー、またはスリーブが使用されている。しかし、薄いタンタルシリンダーの作製、取り扱いは、作業が難しく、費用がかかる。
【０００３】
そのため、アノード用として有用なスペースへの侵入をできる限り抑制して製品段階での容量をより大きくすると共に、大容量および高い逆方向電圧特性などの、従来技術の全ての利点を備えた湿式電解コンデンサとその製造方法が要求されている。
【発明の概要】
【発明が解決しようとする課題】
【０００４】
したがって、本発明の第１の目的、特徴、あるいは効果は、従来技術の状況を改善することである。
【０００５】
本発明の具体的な目的、特徴、あるいは効果は、アノード用として有用なスペースへの侵入をできる限り抑制して製品段階での容量をより大きくすると共に、大容量および高い逆方向電圧特性を備えた湿式電解コンデンサとその製造方法を提供することである。
【０００６】
本発明の他の目的、特徴、あるいは効果は、タンタルあるいは他のカソード材料の使用量を低減可能な、効率的な電解コンデンサの製造方法を提供することである。
【０００７】
本発明の他の目的、特徴、あるいは効果は、カソード材料の取り扱いを容易にした電解コンデンサの製造方法を提供することである。
【０００８】
本発明のこれらの、あるいは他の目的、特徴、あるいは効果は、本明細書の以下の記載から明らかである。
【課題を解決するための手段】
【０００９】
本発明の一つの態様によれば、電解コンデンサが提供される。この電解コンデンサは、金属ケース、金属ケース内に配置された多孔質ペレットアノード、および金属ケース内に配置された電解質を有する。電解コンデンサはさらに、金属ケース内におけるアノードの周囲に配置されたカソード素子を有しており、このカソード素子は、電気泳動電着法によって堆積させた、一定の厚みを持つ耐火金属または耐火金属酸化物のパウダーから形成されている。この電解コンデンサはまた、多孔質ペレットアノードに接続された第１のリード電極と、カソード素子に接続された第２のリード電極を有する。
【００１０】
本発明の他の態様によれば、電解コンデンサの製造方法が提供される。この方法は、金属ケースを供給する工程と、電気泳動電着法により金属ケース上に耐火金属酸化物を堆積させてカソード素子を形成する工程と、ケース内に多孔質ペレットアノードと電解質を配置し、この電解質によってアノードと前記カソード素子を分離する工程を有する。
【００１１】
本発明の他の態様によれば、電解コンデンサが提供される。この電解コンデンサは、金属ケース、金属ケース内に配置された多孔質ペレットアノード、金属ケース内に配置された電解質、および２０ミル(５０８μｍ）未満の厚みを持つコーティング層として形成されたカソード素子を有する。この電解コンデンサはまた、多孔質ペレットアノードに接続された第１のリード電極と、カソード素子に接続された第２のリード電極を有する。
【００１２】
本発明の他の態様によれば、電解コンデンサが提供される。この電解コンデンサは、対向する第１と第２の面を有するサブストレート、サブストレートの第１の面に配置されたカソード素子を有しており、このカソード素子は、電気泳動電着法によって堆積させた一定の厚みを持つ耐火金属または耐火金属酸化物のパウダーから形成されている。カソード素子上にはアノードが配置され、このアノードとカソード素子の間には、電解質が配置さ
れている。
【図面の簡単な説明】
【００１３】
【図１】本発明のコンデンサの１つの実施形態を示す図である。
【図２】カソードを一方の面に設けた状態を示す断面図である。
【図３】カソードを両面に設けた状態を示す断面図である。
【図４】コンデンサの１つの実施形態を示す部分斜視図である。
【発明を実施するための形態】
【００１４】
本発明は、カソードとしてタンタルコーティング層（または他の種類の耐火金属あるいは耐火金属酸化物のコーティング層）を使用する電解コンデンサを提供する。
【００１５】
図１は、本発明のコンデンサの１つの実施形態を示している。図１において、コンデンサ１０は、サブストレート１２を有しており、このサブストレート１２は、一例として、ほぼ円筒形状のプリフォームドケースから構成されているが、これに限定されない。第１のリード３０が、プリフォームドケース１２の一端から伸びるように設けられ、第２のリード３２が、プリフォームドケース１２の他端から伸びるように設けられている。図１は
、単なるパッケージの一例に過ぎず、本発明の適用範囲はより広範であり、この特定のパッケージに限定されるものではない。
【００１６】
コンデンサ１０は、電気泳動電着法によって堆積させたカソードを有する。このカソードの厚みは、例えば、３ミル(０．００３インチ、７６．２μｍ）から２０ミル(０．０２インチ、５０８μｍ)の間で適宜変更可能であるが、さらに、この範囲よりも大幅に厚くして、例えば、数百ミル程度の厚みとしてもよい。カソードの厚みは、所望のカソード容量に応じて決定される。電気泳動電着法によってカソードを堆積させる際に達成可能な厚みは、他の周知の方法によって要求される厚みより薄い。堆積させる材料は、好ましくは、０．０１［Ｓ／ｃｍ］（ジーメンス毎センチ）を超える電気伝導率を有する。堆積させる材料は、金属または金属酸化物であるが、好ましくは、耐火金属または耐火金属酸化物である。コンデンサの所定の領域には、電解質が導入される。また、ケース１２内には、アノードが挿入される。このように構成されたアクティブエリアは、既存の材料および方
法を用いて外部環境からシールされる。
【００１７】
図２は、本発明の１つの実施形態として、タンタルカソードを用いたコンデンサを示す断面図である。タンタルカソード１４を設けたサブストレート１２が示されている。タンタルは１つの好ましい材料ではあるが、他の金属や金属酸化物も使用可能であり、特に、耐火金属や耐火金属酸化物が使用可能である。カソードの厚みは、３ミル(０．００３インチ、７６．２μｍ）から数百ミルまでの間で適宜変更可能である。カソードの厚みは、所望のカソード容量に完全に依存しており、カソード容量に応じて決定される。領域１６には、電解質が導入されている。また、ケース内には、アノード１８が挿入されている。
【００１８】
図３は、サブストレート１２の両側にタンタルカソード１４を設けた状態を示す断面図である。両側の領域１６には電解質が設けられ、この断面部分のさらに両側にはアノード１８が設けられている。
【００１９】
図４は、コンデンサの１つの実施形態を示す部分斜視図である。
【００２０】
本発明はまた、電解コンデンサの製造方法を提供する。電解コンデンサの製造方法は、金属ケースを供給する工程と、電気泳動電着法により金属ケース上に耐火金属酸化物を堆積させてカソード素子を形成する工程と、ケース内に多孔質ペレットアノードと電解質を配置し、この電解質によってアノードと前記カソード素子を分離する工程を有する。
【００２１】
電気泳動電着法を採用することで、均一なコーティング層を設けてカソード素子を形成することができる。電気泳動電着法としては、複数の電気泳動電着法（ＥＰＤ）を適宜使用可能である。前述したように、異なる種類の材料が使用可能であり、特に、耐火金属または耐火金属酸化物が使用可能である。コンデンサの所望の特性に応じて異なる材料を使用可能であるが、タンタルの使用は特に有効である。
【００２２】
本発明によれば、従来技術のコンデンサに比べて有望ないくつかの利点が得られる。例えば、カソード材料としてタンタルを使用した場合には、カソードに必要な厚みを低減できる分だけ、タンタルの使用量を低減できる。タンタルは比較的高価であるため、使用量の低減は、製造上の観点から有利である。このように、タンタルなどのカソード材料を電気泳動電着法で堆積することにより、コスト削減実現を図ることができる。また、取り扱いが難しい種類のカソードであっても、カソードを電気泳動電着法によって形成することで取り扱いを容易にすることができる。また、カソードを電気泳動電着法によって形成することにより、他の方法に比べてカソードの厚みを低減することができる。このことによってまた、アノード用のスペースを拡大することができる。
【００２３】
以上のように、前記実施形態においては、電気泳動電着法によるタンタルカソードコンデンサについて説明した。本発明は、これに限らず、他の各種の変形例、すなわち、カソードとして堆積させる耐火金属または耐火金属酸化物、コンデンサ容量、使用する電解質、および他の属性に関する各種の変形例を包含する。
【符号の説明】
【００２４】
１０…コンデンサ
１２…サブストレート
１４…カソード
１６…電解質領域
１８…アノード
３０…第１のリード
３２…第２のリード
【図１】
0005818384.tif 000002
【図２】
0005818384.tif 000003
【図３】
0005818384.tif 000004
【図４】
0005818384.tif 000005